ОПТИЧЕСКАЯ ПЛЕНКА И СПОСОБ ДЛЯ ЕЕ ИЗГОТОВЛЕНИЯ, ПРОТИВОБЛИКОВАЯ ПЛЕНКА, ПОЛЯРИЗАТОР С ОПТИЧЕСКИМ СЛОЕМ И УСТРОЙСТВО ОТОБРАЖЕНИЯ

1. Оптическая пленка, содержащая:
основу; и
оптический слой, выполненный на основе,
при этом оптический слой имеет на своей поверхности нерегулярную форму,
причем нерегулярная форма получена путем нанесения на основу материала покрытия, содержащего мелкие частицы и смолу, распределения этих мелких частиц в некоторых областях густо, а в других областях разреженно, за счет конвекции, происходящей в материале покрытия, и отверждения материала покрытия,
при этом смола содержит 3 вес.% или больше и 20 вес.% или меньше полимера,
причем мелкие частицы представляют собой органические мелкие частицы со средним диаметром частиц 2 мкм или больше, но не более 8 мкм,
при этом отношение ((D/T)×100) среднего диаметра D мелких частиц к средней толщине Т пленки оптического слоя составляет 20% или больше, но не более 70%, и
значение четкости изображения в проходящем свете, измеренное посредством оптической гребенки шириной 0,125 мм, составляет 45 или больше.
2. Оптическая пленка по п.1, в которой мелкие частицы содержат в качестве основного компонента сополимер акрила и стирола.
3. Оптическая пленка по п.1, в которой отношение ([С(0,125)/С(2,0)]·100) четкости С(0,125) изображения в проходящем свете, измеренной посредством оптической гребенки шириной 0,125 мм к четкости С(2,0) изображения в проходящем свете, измеренной посредством оптической гребенки шириной 2,0 мм составляет 50% или больше.
4. Оптическая пленка по п.1, в которой сумма значений четкости изображения в пропущенном свете, измеренных посредством оптических гребенок, имеющих ширину 0,125 мм, 0,5 мм, 1,0 мм и 2,0 мм, составляет 220 или больше.
5. Оптическая пленка по п.1, в которой матовость поверхности оптической пленки составляет ноль.
6. Оптическая пленка по п.1, в которой, если глянцевитость под углом 20° обозначена как Gs(20°), и глянцевитость под углом 60° обозначена как Gs(60°), то Gs(20°) и Gs(60°) удовлетворяют следующему соотношению:
7. Оптическая пленка по п.6, в которой глянцевитость под углом 20° составляет 40 или меньше.
8. Оптическая пленка по п.1, в которой, если глянцевитость под углом 20° обозначена как Gs(20°), и глянцевитость под углом 60° обозначена как Gs(60°), то Gs(20°) и Gs(60°) удовлетворяют следующему соотношению:
где Gs(20°) находится в диапазоне 40≤Gs(20°)≤80.
9. Оптическая пленка по п.1, в которой количество мелких добавленных частиц составляет 8 вес.% или больше, но не более 50 вес.% на 100 весовых частей смолы.
10. Оптическая пленка по п.1, в которой разница в показателе преломления между мелкими частицами и смолой, содержащимися в оптическом слое, составляет 0,03 или меньше.
11. Оптическая пленка по п.1, в которой средняя толщина пленки оптического слоя составляет 8 мкм или больше, но не более 25 мкм.
12. Оптическая пленка по п.1, в которой смола содержит 3 вес.% или больше, но не более 20 вес.% полимера и 80 вес.% или больше, но не более 97 вес.% олигомера и/или мономера.
13. Оптическая пленка по п.12, в которой смола содержит 3 вес.% или больше, но не более 20 вес.% полимера, и 80 вес.% или больше, но не более 97 вес.% олигомера.
14. Противобликовая пленка, содержащая:
основу; и
противобликовый слой, выполненный на основе,
при этом противобликовый слой имеет на своей поверхности нерегулярную форму,
при этом нерегулярная форма получена путем нанесения на основу материала покрытия, содержащего мелкие частицы и смолу, распределения этих мелких частиц в некоторых областях густо, а в других областях разреженно за счет конвекции, происходящей в материале покрытия, и отверждения материала покрытия,
причем смола содержит 3 вес.% или больше, но не более 20 вес.% полимера,
при этом мелкие частицы представляют собой органические мелкие частицы, имеющие средний диаметр 2 мкм или больше, но не более 8 мкм,
причем отношение ((D/T)·100) среднего диаметра D мелких частиц к средней толщине Т пленки противобликового слоя составляет 20% или больше, но не более 70%, и
значение четкости изображения проходящем свете, измеренное посредством оптической гребенки шириной 0,125 мм, составляет 45 или больше.
15. Способ изготовления оптической пленки, содержащий этапы, на которых:
наносят на основу материал покрытия, содержащий мелкие частицы и смолу, и распределяют эти мелкие частицы в некоторых областях густо, а в других областях разреженно за счет конвекции, которая происходит в материале покрытия; и
отверждают материал покрытия таким образом, что материал покрытия в областях, где мелкие частицы распределены разреженно, имеет значительную усадку по сравнению с материалом покрытия в областях, где мелкие частицы распределены густо, для формирования оптического слоя,
при этом смола содержит 3 весовых процента или больше, но не более 20 вес.% полимера,
причем мелкие частицы представляют собой органические мелкие частицы, имеющие средний диаметр 2 мкм или больше, но не более 8 мкм,
при этом отношение ((D/T)·100) среднего диаметра D мелких частиц к средней толщине Т пленки оптического слоя составляет 20% или больше, но не более 70%, а
значение четкости изображения в проходящем свете, измеренное посредством оптической гребенки шириной 0,125 мм, составляет 45 или больше.
16. Поляризатор с оптическим слоем, содержащий:
поляризатор; и
оптический слой, выполненный на поляризаторе,
при этом оптический слой имеет поверхность нерегулярной формы,
причем нерегулярная форма получена путем нанесения материала покрытия, содержащего мелкие частицы и смолу, распределения этих мелких частиц в некоторых областях густо, а в других областях разреженно за счет конвекции, которая происходит в материале покрытия, и отверждения материала покрытия,
при этом смола содержит 3 вес.% или больше, но не более 20 вес.% полимера,
мелкие частицы представляют собой органические мелкие частицы, имеющие средний диаметр 2 мкм или больше, но не более 8 мкм,
отношение ((D/T)·100) среднего диаметра D мелких частиц к средней толщине Т пленки оптического слоя составляет 20% или больше, но не более 70%, и
значение четкости изображения в проходящем свете, измеренное посредством оптической гребенки шириной 0,125 мм, составляет 45 или больше.
17. Устройство отображения, содержащее:
блок отображения, который отображает изображение; и
оптический слой, выполненный на стороне поверхности отображения в блоке отображения,
при этом оптический слой имеет поверхность нерегулярной формы,
причем нерегулярная форма получена путем нанесения материала покрытия, содержащего мелкие частицы и смолу, распределения этих мелких частиц в некоторых областях густо, а в других областях разреженно за счет конвекции, которая происходит в материале покрытия, и отверждения материала покрытия,
при этом смола содержит 3 вес.% или больше, но не более 20 вес.% полимера,
мелкие частицы представляют собой органические мелкие частицы, имеющие средний диаметр 2 мкм или больше, но не более 8 мкм,
отношение ((D/T)·100) среднего диаметра D мелких частиц к средней толщине Т пленки оптического слоя составляет 20% или больше, но не более 70%, и
значение четкости изображения в проходящем свете, измеренное посредством оптической гребенки шириной 0,125 мм, составляет 45 или больше.
18. Устройство отображения, содержащее:
блок отображения;
элемент передней поверхности, размещенный со стороны передней поверхности блока отображения; и
оптический слой, выполненный на стороне передней поверхности блока отображения и/или стороне задней поверхности элемента передней поверхности,
при этом оптический слой имеет поверхность нерегулярной формы,
причем нерегулярная форма получена путем нанесения материала покрытия, содержащего мелкие частицы и смолу, распределения этих мелких частиц в некоторых областях густо, а в других областях разреженно за счет конвекции, которая происходит в материале покрытия, и отверждения материала покрытия,
смола содержит полимер в количестве 3 вес.% или больше, но не более 20 вес.%,
мелкие частицы представляют собой органические мелкие частицы, имеющие средний диаметр 2 мкм или больше, но не более 8 мкм,
отношение ((D/T)·100) среднего диаметра D мелких частиц к средней толщине Т пленки оптического слоя составляет 20% или больше, но не более 70%, и
значение четкости изображения в проходящем свете, измеренное посредством оптической гребенки шириной 0,125 мм, составляет 45 или больше.
19. Устройство отображения, содержащее:
блок отображения;
элемент задней поверхности, размещенный со стороны задней поверхности блока отображения; и
оптический слой, выполненный на стороне задней поверхности блока отображения и/или стороне передней поверхности элемента задней поверхности,
при этом оптический слой имеет поверхность нерегулярной формы,
причем нерегулярная форма получена путем нанесения материала покрытия, содержащего мелкие частицы и смолу, распределения этих мелких частиц в некоторых областях густо, а в других областях разреженно за счет конвекции, которая происходит в материале покрытия, и отверждения материал покрытия,
смола содержит полимер в количестве 3 весовых процента или больше, но не более 20 вес.%,
мелкие частицы представляют собой органические мелкие частицы, имеющие средний диаметр 2 мкм или больше, но не более 8 мкм,
отношение ((D/T)·100) среднего диаметра D мелких частиц к средней толщине Т пленки оптического слоя составляет 20% или больше, но не более 70%, а
значение четкости изображения в проходящем свете, измеренное посредством оптической гребенки шириной 0,125 мм, составляет 45 или больше.